【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
少なくとも１つのエチレン／α−オレフィン共重合体から得ることができる、または少なくとも１つのエチレン／α−オレフィン共重合体を含む繊維であって、前記エチレン／α−オレフィン共重合体が、エチレンを少なくとも５０モルパーセント含有するブロック共重合体であり、更に、以下の特性：
（ａ）約１．７から約３．５のＭｗ／Ｍｎ、ならびに少なくとも１つの融点Ｔｍ（℃）、および密度ｄ（ｇ/ｃｍ３）であって、前記Ｔｍおよびｄの数値が、
Ｔｍ＞−２００２．９＋４５３８．５（ｄ）−２４２２．２（ｄ）２
の関係に相当する特性；または
（ｂ）約１．７から約３．５のＭｗ／Ｍｎ、ならびに融解熱ΔＨ（Ｊ／ｇ）、および最高ＤＳＣピークと最高ＣＲＹＳＴＡＦピークの間の温度差として規定されるデルタ量ΔＴ（℃）であって、前記ΔＴおよびΔＨの数値が、以下の関係：
ΔＨがゼロより大きく、１３０Ｊ／ｇ以下である場合、ΔＴ＞−０．１２９９（ΔＨ）＋６２．８１、
ΔＨが１３０Ｊ／ｇより大きい場合、ΔＴ≧４８℃
を有し、ならびに
前記ＣＲＹＳＴＡＦピークが、累積ポリマーのうちの少なくとも５パーセントを用いて決定され、そしてこのポリマーの５パーセント未満が同定可能なＣＲＹＳＴＡＦピークを有するならば、ＣＲＹＳＴＡＦ温度は３０℃である特性；または
（ｃ）そのエチレン／α−オレフィン共重合体の圧縮成形フィルムで測定された、３００パーセントのひずみかつ１サイクルでの弾性回復Ｒｅ（パーセント）、および密度ｄ（ｇ/ｃｍ３）であって、前記Ｒｅおよびｄの数値が、そのエチレン／α−オレフィン共重合体が実質的に架橋相を有さない場合、以下の関係：
Ｒｅ＞１４８１−１６２９（ｄ）
を満たす特性；または
（ｄ）ＴＲＥＦを用いて分画される場合、４０℃と１３０℃の間で溶出する分子画分であり、この同じ温度間で溶出する比較対象となるランダムエチレン共重合体画分のコモノマーモル含量より少なくとも５パーセント高いコモノマーモル含量を有するという点で特徴付けられる画分であって、前記の比較対象となるランダムエチレン共重合体が、同じコモノマーを含み、かつメルトインデックス、密度、およびコモノマーモル含量（ポリマー全体に基づく）をこのエチレン／α−オレフィン共重合体のものから１０パーセント内で有する特性、
のうちの１またはそれ以上によって特徴付けられる繊維。
【請求項２】
前記エチレン／α−オレフィン共重合体が、そのエチレン／α−オレフィン共重合体の圧縮成形フィルムから測定された、３００パーセントのひずみかつ１サイクルでの弾性回復Ｒｅ（パーセント）、および密度ｄ（ｇ/ｃｍ３）であって、そのエチレン／α−オレフィン共重合体が実質的に架橋相を有さないとき、以下の関係：
Ｒｅ＞１４８１−１６２９（ｄ）
を満たす前記弾性回復および密度によって特徴づけられる、請求項１に記載の繊維。
【請求項３】
前記エチレン／α−オレフィン共重合体が、少なくとも１つの融点Ｔｍ（℃）、および密度ｄ（ｇ/ｃｍ３）を有し、前記変数の数値が、
Ｔｍ＞−２００２．９＋４５３８．５（ｄ）−２４２２．２（ｄ）２
の関係に相当し、ならびに前記共重合体が、約１．７から約３．５のＭｗ／Ｍｎを有する、請求項１に記載の繊維。
【請求項４】
前記エチレン／α−オレフィン共重合体が、約１．７から約３．５のＭｗ／Ｍｎを有し、ならびに前記共重合体が、融解熱ΔＨ（Ｊ/ｇ）、および最高のＤＳＣピークから最高のＣＲＹＳＴＡＦピークを引いた差として規定されるデルタ量ΔＴ（℃）によって特徴付けられ、この場合、前記ΔＴおよびΔＨの数値は、以下の関係：
ΔＨがゼロより大きく、１３０Ｊ／ｇ以下である場合、ΔＴ＞−０．１２９９（ΔＨ）＋６２．８１、
ΔＨが１３０Ｊ／ｇより大きい場合、ΔＴ≧４８℃
を満たし、ならびに前記ＣＲＹＳＴＡＦピークは、累積ポリマーのうちの少なくとも５パーセントを用いて決定され、そしてこのポリマーの５パーセント未満が同定可能なＣＲＹＳＴＡＦピークを有するならば、ＣＲＹＳＴＡＦ温度は３０℃である、請求項１に記載の繊維。
【請求項５】
少なくとも１つのエチレン／α−オレフィン共重合体から得ることができる、または少なくとも１つのエチレン／α−オレフィン共重合体含む繊維であって、前記エチレン／α−オレフィン共重合体が、エチレンを少なくとも５０モルパーセント含有するブロック共重合体であり、更に、以下の特性：（ａ）ＴＲＥＦを用いて分画される場合、４０℃と１３０℃の間で溶出する分子画分であって、少なくとも０．５で、かつ約１以下のブロックインデックス、および約１．３より大きい分子量分布Ｍｗ／Ｍｎを有することを特徴とする、少なくとも１つの分子画分を有する特性；または（ｂ）ゼロより大きく、かつ約１．０以下である平均ブロックインデックス、および約１．３より大きい分子量分布Ｍｗ／Ｍｎの特性、のうちの１またはそれ以上によって特徴づけられる繊維。
【請求項６】
エチレンとＣ３〜Ｃ２０α−オレフィンの少なくとも１つの共重合体から得ることができる、またはエチレンとＣ３〜Ｃ２０α−オレフィンの少なくとも１つの共重合体を含む繊維であって、前記共重合体が、約０．８６０ｇ／ｃｃから約０．８９５ｇ／ｃｃの密度、および７０℃で約７０％未満の圧縮永久ひずみを有し、前記繊維が、約１．２未満の摩擦係数を有し、前記共重合体が、いずれの充填剤とも混合されない、前記繊維。
【請求項７】
前記α−オレフィンが、スチレン、プロピレン、１−ブテン、１−ヘキセン、１−オクテン、４−メチル−１−ペンテン、１−デセンまたはこれらの組み合わせである、請求項１、２、３、４または５に記載の繊維。
【請求項８】
架橋されている、請求項１、２、３、４または５に記載の繊維。
【請求項９】
前記エチレン／α−オレフィン共重合体が、別のポリマーとブレンドされている、請求項１、２、３、４または５に記載の繊維。
【請求項１０】
複合繊維である、請求項１、２、３、４または５に記載の繊維。
【請求項１１】
前記架橋が、光子照射、電子ビーム照射または架橋剤によってもたらされる、請求項８に記載の繊維。
【請求項１２】
前記架橋ポリマーのパーセントが、形成されたゲルの重量パーセントによって測定された場合、少なくとも２０パーセントである、請求項８に記載の繊維。
【請求項１３】
約１．２未満の摩擦係数を有する繊維であって、前記共重合体が、いずれの充填剤とも混合されない、請求項１、２、３、４または５に記載の繊維。
【請求項１４】
請求項１、２、３、４、５または６に記載の繊維を含む布。
【請求項１５】
溶液紡糸によって製造された繊維を含む不織シートである、請求項１４に記載の布。
【請求項１６】
弾力性がある、請求項１４に記載の布。
【請求項１７】
織布である、請求項１４に記載の布。
【請求項１８】
１００パーセントのひずみで少なくとも５０パーセントのＭＤ回復パーセントを有する、請求項１４に記載の布。
【請求項１９】
請求項１、２、３、４、５または６に記載の繊維を含む糸。
【請求項２０】
被覆されている、請求項１９に記載の糸。
【請求項２１】
綿糸またはナイロン糸によって被覆されている、請求項２０に記載の糸。
【請求項２２】
エチレン／α−オレフィン共重合体を溶融すること；および
そのエチレン／α−オレフィン共重合体を繊維に押出すこと
を含む、繊維または布を製造する方法であって、前記エチレン／α−オレフィン共重合体が、エチレンを少なくとも５０モルパーセント含有するブロック共重合体であり、更に、以下の特性：
（ａ）約１．７から約３．５のＭｗ／Ｍｎ、少なくとも１つの融点Ｔｍ（℃）、および密度ｄ（ｇ/ｃｍ３）であって、前記Ｔｍおよびｄの数値が、
Ｔｍ＞８５８．９１−１８２５．３（ｄ）＋１１１２．８（ｄ）２
の関係に相当する特性；または
（ｂ）約１．７から約３．５のＭｗ／Ｍｎ、融解熱ΔＨ（Ｊ/ｇ）、および最高ＤＳＣピークと最高ＣＲＹＳＴＡＦピークの間の温度差として規定されるデルタ量ΔＴ（℃）であって、前記ΔＴおよびΔＨの数値が、以下の関係：
ΔＨがゼロより大きく、１３０Ｊ／ｇ以下である場合、ΔＴ＞−０．１２９９（ΔＨ）＋６２．８１、
ΔＨが１３０Ｊ／ｇより大きい場合、ΔＴ≧４８℃
を有し、ならびに
前記ＣＲＹＳＴＡＦピークが、累積ポリマーのうちの少なくとも５パーセントを用いて決定され、そしてこのポリマーの５パーセント未満が同定可能なＣＲＹＳＴＡＦピークを有するならば、ＣＲＹＳＴＡＦ温度は３０℃である特性；または
（ｃ）そのエチレン／α−オレフィン共重合体の圧縮成形フィルムで測定された、３００パーセントのひずみかつ１サイクルでの弾性回復Ｒｅ（パーセント）、および密度ｄ（ｇ/ｃｍ３）であって、前記Ｒｅおよびｄの数値が、そのエチレン／α−オレフィン共重合体が実質的に架橋相を有さない場合、以下の関係：
Ｒｅ＞１４８１−１６２９（ｄ）
を満たす特性；または
（ｄ）ＴＲＥＦを用いて分画される場合、４０℃と１３０℃の間で溶出する分子画分であり、この同じ温度間で溶出する比較対象となるランダムエチレン共重合体画分のコモノマーモル含量より少なくとも５パーセント高いコモノマーモル含量を有するという点で特徴付けられる画分であって、前記の比較対象となるランダムエチレン共重合体が、同じコモノマーを含み、かつメルトインデックス、密度、およびコモノマーモル含量（ポリマー全体に基づく）をこのエチレン／α−オレフィン共重合体のものから１０パーセント内で有する特性、
のうちの１またはそれ以上によって特徴付けられる方法。
【請求項２３】
前記繊維から布を形成することをさらに含み、この場合、前記布は実質的にローピングを有さない、請求項２２に記載の方法。